НИЗКОМОЛЕКУЛЯРНЫЙ ПРИВИТОЙ ПОЛИМЕР ДЛЯ ИНГИБИРОВАНИЯ ОБРАЗОВАНИЯ ОТЛОЖЕНИЙ

1. Композиция, включающая:
привитой гомополимер, полученный при полимеризации мономера моноэтиленненасыщенной карбоновой кислоты, при этом образуется гомополимер, с последующей прививкой соединения морфолина на гомополимер.
2. Композиция, включающая:
привитой сополимер, полученный при полимеризации мономера моноэтиленненасыщенной карбоновой кислоты и моноэтиленненасыщенного мономера, при этом образуется сополимер, с последующей прививкой соединения морфолина на сополимер.
3. Композиция, включающая:
привитой терполимер, полученный при полимеризации мономера моноэтиленненасыщенной карбоновой кислоты или мономера ангидрида моноэтиленненасыщенной карбоновой кислоты, мономера винилацетата и мономера алкилакрилата, при этом образуется терополимер, с последующей прививкой соединения морфолина на терополимер.
4. Композиция по п. 3, где мономер алкилакрилат выбирают из группы, включающей метилакрилат, этилакрилат, пропилакрилат, изопропилакрилат, трет-бутилакрилат, гексилакрилат, изооктилакрилат и их комбинации.
5. Композиция по п. 1 или 2, где мономер моноэтиленненасыщенной карбоновой кислоты выбирают из группы, включающей акриловую кислоту, метакриловую кислоту, итаконовую кислоту, малеиновую кислоту, кротоновую кислоту, акриламидо-2-метилпропансульфоновую кислоту и их комбинации.
6. Композиция по п. 3, где мономер ангидрид моноэтиленненасыщенной карбоновой кислоты выбирают из группы, включающей ангидрид акриловой кислоты, ангидрид метакриловой кислоты, ангидрид итаконовой кислоты, ангидрид малеиновой кислоты, ангидрид кротоновой кислоты и их комбинации.
7. Композиция по любому из пп. 1-6, где соединение морфолина характеризуется формулой (I)
1
20
1
4
1
20
2
n
2
где R означает Н, C-C алифатическую прямую или разветвленную группу или ароматическую группу и R-R независимо означают Н, C-C алифатическую прямую или разветвленную группу или ароматическую группу или (СН)X, где n равно от 0 до 20 и X означает ОН, СООН, SH, NH, Cl, F, Br или I.
8. Композиция по п. 7, где соединения морфолина выбирают из группы, включающей морфолин, метилморфолин, этилмирфолин, пропилморфолин, бутилморфолин, пентилморфолин, гексилморфолин, гептилморфолин, октилморфолин, нонилморфолин, децилморфолин, ундецилморфолин, додецилморфолин, морфолинкарбоновую кислоту, гидроксиметилморфолин, хлорэтилморфолин, аминометилморфолин, аминопропилморфолин, 3-хлор-2-морфолин-4-фениламин, 4-хлор-5-(4-морфолинил)-1,2-бензолдиамин, 3-хлор-4-(4-морфолинил)анилин и их комбинации.
9. Композиция по любому из пп. 1-6, где соединение морфолина характеризуется формулой (II)
1
20
1
4
2
где R означает Н, C-C алифатическую прямую или разветвленную группу или ароматическую группу, R-R означают Н, и X означает ОН, NH, СООН, Cl, Br, I или SH.
10. Композиция по п. 9, где морфолин выбирают из группы, включающей α-2,6-триметил-4-морфолинэтанол, 4-(2-гидроксипропил)морфолин, 4-(2-аминоэтил)морфолин, 4-(2-аминопропил)морфолин, 4-(2-гидроксиэтил)морфолин, 4-(2-хлорэтил)морфолин, 4-(2-карбоксиэтил)морфолин, α-фенил-4-морфолинэтанол и их комбинации.
11. Композиция по п. 3, где молекулярная масса привитого терполимера составляет от приблизительно 500 до приблизительно 20000 Да.
12. Композиция по п. 3, где привитой терполимер получают при полимеризации мономера ненасыщенной карбоновой кислоты в количестве от приблизительно 30% до приблизительно 99% в расчете на массу привитого терполимера, мономера винилацетата в количестве от приблизительно 1% до приблизительно 60% в расчете на массу привитого терполимера и мономера алкилакрилата в количестве от приблизительно 1% до приблизительно 60% в расчете на массу привитого терполимера, и прививкой соединения морфолина на терполимер в количестве от приблизительно 0,5% до приблизительно 10% в расчете на массу привитого терполимера.
13. Композиция по п. 12, где привитой терполимер получают при полимеризации мономера ангидрида ненасыщенной карбоновой кислоты в количестве от приблизительно 40% до приблизительно 99% в расчете на массу привитого терполимера, мономера винилацетата в количестве от приблизительно 1% до приблизительно 50% в расчете на массу привитого терполимера и мономера алкилакрилата в количестве от приблизительно 1% до приблизительно 50% в расчете на массу привитого терполимера, и при прививке соединения морфолина на терполимер в количестве от приблизительно 1% до приблизительно 5% в расчете на массу привитого терполимера.
14. Композиция по п. 3, в которой мономер винилацетат включает по крайней мере один гидролизованный винилацетат.
15. Композиция по п. 3, где мономер алкилакрилат включает по крайней мере один гидролизованный алкилакрилат.
16. Композиция ингибитора отложений, включающая композицию по любому из пп. 1-3.
17. Композиция ингибитора отложений по п. 16, дополнительно включающая соединение, которое выбирают из группы, включающей аллилметилсульфонат натрия, аллилсульфонат натрия, винилсульфонат и их комбинации.
18. Способ предотвращения формирования отложений из воды или водного раствора, включающий:
добавление в воду или водный раствор от 0,1 до 100 част./млн в расчете на массу композиции ингибитора отложений по п. 16 или 17.
19. Способ по п. 18, где привитой терполимер гидролизован водой.
20. Способ обработки нефтяной или газовой скважины ингибитором отложений, включающий:
закачивание композиции ингибитора отложений по п.п. 16 или 17 в нефтяную или газовую скважину.
21. Способ по п. 20, где закачивание композиции ингибитора отложений в нефтяную или газовую скважину осуществляют под давлением или с использованием наводной обработки.
22. Способ по п. 20 или 21, где обработку ингибитором отложений проводят при температуре в интервале от приблизительно 100 до приблизительно 500°F.
23. Способ по любому из пп. 20-22, где обработку ингибитором отложений проводят под давлением от приблизительно 100 фунт/кв.дюйм до приблизительно 1000 фунт/кв.дюйм.